"駆除組成物であって、駆除剤、および水性ポリマー分散液を含み、水性ポリマー分散液を含まない同じ駆除組成物と比較して、少なくとも10の洗い流し水の減少量を有する、駆除組成物。前記洗い流し水の減少量が約60から約90である、請求項1に記載の駆除組成物。非イオン性および/またはイオン性分散剤をさらに含む、請求項1に記載の駆除組成物。前記水性ポリマー分散液がスチレン/アクリル酸n-ブチル/t-ブチルアクリレートターポリマーの分散液を含む、請求項1に記載の駆除組成物。前記ターポリマーが酸化デンプン上にグラフトされている、請求項4に記載の駆除組成物。前記水性ポリマー分散液が乳化剤を含有するカチオン性ポリマー分散液である、請求項1に記載の駆除組成物。前記乳化剤が第3級アミノ基を含有する少なくとも1つのメタアクリル酸エステルまたはメタアクリルアミドを含む、請求項6に記載の駆除組成物。駆除剤のポリマーに対する重量比が約1:1から約1:4である、請求項1に記載の駆除組成物。駆除組成物であって、駆除剤、および水性ポリマー分散液を含み、1インチ/時間の降雨シミュレーションに1時間曝露されたときに約50以下の洗い流しパーセントを有する駆除組成物。施釉セラミックタイルに塗布された場合に洗い流しパーセントが約25以下である、請求項9に記載の駆除組成物。コンクリートに塗布された場合に洗い流しパーセントが約14以下である、請求項9に記載の駆除組成物。前記水性ポリマー分散液がスチレン/アクリル酸n-ブチル/t-ブチルアクリレートターポリマーの分散液を含む、請求項9に記載の駆除組成物。前記ターポリマーが酸化デンプン上にグラフトされている、請求項12に記載の駆除組成物。駆除剤のポリマーに対する重量比が約1:1から約1:4である、請求項9に記載の駆除組成物。駆除組成物の耐候性を改善する方法であって:より耐候性の駆除組成物を形成するために、水性ポリマー分散液を水性駆除組成物に添加することを含む方法。前記ポリマー分散液がスチレン/アクリル酸n-ブチル/t-ブチルアクリレートターポリマーを含む、請求項15に記載の方法。表面を駆除組成物で処理する方法であって:処理される区域に請求項1に記載の駆除組成物を塗布すること、および前記駆除組成物を前記処理表面上で乾燥させることを含む方法。前記水性ポリマー分散液がスチレン/アクリル酸n-ブチル/t-ブチルアクリレートターポリマーの分散液を含む、請求項17に記載の方法。表面を請求項1に記載の駆除組成物によって処理する方法であって:水性ポリマー分散液を駆除剤と混合して駆除組成物を形成するステップ、および表面に前記駆除組成物を塗布するステップを含み、前記駆除組成物が、水性ポリマー分散液を含まない同じ駆除組成物と比較して、少なくとも10の洗い流し水の減少量を有する方法。請求項1に記載の組成物を調製する工程であって、前記駆除剤を前記ポリマー分散液と混合することを含む工程。本発明は態様および実施形態において、駆除剤および水性ポリマー分散液を含む駆除組成物を提供することによって、このような多様な要求および問題に対処する。水性ポリマー分散液は、塗布後に駆除組成物に耐候性を与える。実施形態としては、水性懸濁濃縮物、スプレー混合物、水性ポリマー分散液、このような組成物を作製する方法および表面をこのような組成物で処理する方法が挙げられる。本発明により用いられ得るスプレー混合物は、濃縮物を水で希釈することによって、または多様な既存の溶液をスプレー直前に混合することタンクミックス塗布によって調製され得る。組成物はレディートゥーユーズRTU製剤でもあり得る。組成物は好ましくは、溶媒を含まず、取り扱いが容易であり、作製が容易であり、水にただちに再分散可能であり、スプレー混合物がごくわずかに沈殿するだけである。組成物は好都合におよび驚くべきことに、耐候性でもある。加えて、活性成分の効力は、水性ポリマー分散液の添加によって改良され得る。これらおよび他の改良は、本明細書に記載する組成物および方法によって達成される。本開示は、本明細書に記載する特定の実施形態に限定されず、一部の構成要素および方法は、本開示に基づいて当業者によって変更され得る。本発明の駆除組成物は、優れた駆除剤効果を提供し、同時に環境条件、特に天候および雨への曝露にもかかわらず、このような効果を維持する。改良された全天候型/耐候性組成物は、処理表面に対して驚くべき粘着性または定着を呈し、組成物の洗い流しを最小限に抑え、処理の有効持続期間を最大限にする。ポリマーは活性物質を、たとえば天候条件および/または塗布表面材料による環境劣化からも保護する。本出願に関連している米国仮特許出願第61/172,265号2009年4月24日出願およびPCT出願第2009/141109号パンフレット2009年11月26日公開は、参照によりその全体が本明細書に組み入れられている。本明細書および続く請求項では、a、anおよびtheなどの単数形は、文脈が別途明らかに規定しない限り、複数形を包含する。本明細書で開示するすべての範囲は、特に規定しない限り、すべての終点および中間の値を包含する。加えて、任意のoptionalまたはoptionallyされていてもよいは、たとえば続いて記載された状況が発生し得るまたはし得ない場合を指し、状況が発生する場合および状況が発生しない場合を包含する。また1つ以上のおよび少なくとも1つのという用語は、たとえば続いて記載された状況の1つが発生する場合、および続いて記載された状況の2つ以上が発生する場合を指す。活性物質製剤は、有害および/または不快な節足動物、特にクモ形類、吸汁昆虫、刺咬昆虫ならびに双翅目、防翅目および膜翅目の昆虫を破壊および/または防除に成功裏に使用され得る1つ以上の活性物質、たとえば駆除剤または殺虫剤を包含する。標的クモ形類としては、ダニたとえばサルコプテススカビエイSarcoptesscabiei、デルマトファゴイデスプテロニッシナスDermatophagoidespteronyssinus、デルマトファゴイデスファリナエDermatophagoidesfarinae、デルマニススガリナエDermanyssusgallinae、アカルスシロAcarussiroおよびマダニたとえばイクソデスリシヌスIxodesricinus、イクソデススカプラリスIxodesscapularis、アルガスレフレクススArgasreflexus、オルニトドルスモウバタOrnithodorusmoubata、リピセファルスボオフィルスミクロプルスRhipicephalusBoophilusmicroplus、アムブリオンマヘブレウムAmblyommahebraeumおよびリピセファルスサングイネウスRhipicephalussanguineusが挙げられ得る。標的吸汁昆虫としては、カたとえばアエデスアエギプチAedesaegypti、アエデスウェクサンスAedesvexans、クレクスクウィンクウェファスキアトゥスCulexquinquefasciatus、クレクスタルサリスCulextarsalis、アノフェレスアルビマヌスAnophelesalbimanus、アノフェレスステフェンシAnophelesstephensi、マンソニアティティランスMansoniatitillans、チョウバエmothgnatsたとえばフレボトムスパパタシPhlebotomuspapatasii、ブヨgnatsたとえばクリコイデスフレンスCulicoidesfurens、バッファローブヨbuffalognatsたとえばシムリウムダムノースムSimuliumdamnosum、サシバエたとえばストモキシスカルシトランスStomoxyscalcitrans、ツェツェバエたとえばグロッシーナモーシタンスモーシタンスGlossinamorsitansmorsitans、ウマバエたとえばタバヌスニグロビタツスTabanusnigrovittatus、ハエマトポタプルビアリスHaematopotapluvialis、クリソプスカエクチエンスChrysopscaecutiens、ハエたとえばムスカドメスティカMuscadomestica、ムスカオータムナリスMuscaautumnalis、ムスカベツスチッシマMuscavetustissima、ファニアカニクラリスFanniacanicularis、ニクバエたとえばサルコファガカルナリアSarcophagacarnaria、ハエウジ病を引き起こすハエたとえばルキリアクプリナLuciliacuprina、クリソミアクロロピガChrysomyiachloropyga、ヒポデルマボビスHypodermabovis、ヒポデルマリネアツムHypodermalineatum、デルマトビアホミニスDermatobiahominis、オエストルスオビスOestrusovis、ガステロフィルスインテスティナリスGasterophilusintestinalis、コクリオミアホミニボラックスCochliomyiahominivorax、トコジラミたとえばシメクスレクツラリウスCimexlectularius、ロドニウスプロリクサスRhodniusprolixus、トリアトマインフェスタンスTriatomainfestans、シラミたとえばペディクルスフマヌスPediculushumanis、ハエマトピヌススイスHaematopinussuis、ダマリニアオビスDamalinaovis、ノミたとえばピュレックスイリタンスPulexirritans、キセノプシラケオピスXenopsyllacheopis、クテノセファリデスカニスCtenocephalidescanis、クテノセファリデスフェリスCtenocephalidesfelisおよびスナノミツンガペネトランスTungapenetransが挙げられ得る。標的刺咬昆虫としては、ゴキブリたとえばブラテラゲルマニカBlattellagermanica、ペリプラネタアメリカーナPeriplanetaamericana、ブラッタオリエンタリスBlattaorientalis、スペラロンギパルパSupellalongipalpa、甲虫たとえばシトフィルスグラナリウスSitiophilusgranarius、テネブリオモリトルTenebriomolitor、デルメステスラルダリウスDermesteslardarius、ステゴビウムパニセウムStegobiumpaniceum、アノビウムパンクタツムAnobiumpunctatum、ヒロトルペスバジュルスHylotrupesbajulus、シロアリたとえばレチクリテルメスルシフグスReticulitermeslucifugus、アリたとえばラシウスニゲルLasiusniger、モノモリウムファラオニスMonomoriumpharaonis、ススメバチたとえばベスプラゲルマニカVespulagermanicaおよびガの幼虫たとえばエフェスティアエルテラEphestiaelutella、エフェスティアカウテラEphestiacautella、プロジアインテルプンクテラPlodiainterpunctella、ホフマンノフィラプセウドスプレテルラHofmannophilapseudospretella、ティネオラビセリエラTineolabisselliella、ティネオラペリオネラTineapellionella、トリコファガタペツェラTrichophagatapetzellaが挙げられる。組成物は、所望の標的害虫に対して有効ないずれの好適な活性物質も含有し得る。例示的な活性物質は:ピレスロイド、ピラゾール、ネオニコチノイド、ジアミドアントラニルアミド、ベンゼンジカルボキサミド、カルバメート、METIミトコンドリアエネルギー移動阻害薬呼吸鎖複合体I-III、植物性殺虫剤および無機殺虫剤の群より選択される活性物質の1つ以上を包含し得る。特に、組成物は:ベータ-シフルトリン、シフルトリン、シペルメトリン、アルファ-シペルメトリン、デルタメトリン、ビフェントリン、フルメトリン、ペルメトリン、ラムダ-シハロトリン、ガンマ-シハロトリン、メトフルトリン、エトフェンプロックス、トランスフルトリン、ジョチュウギク、インドキサカルブ、カルバリル、フィプロニル、メタフルミゾン、アザジラクチン、フルベンジアミド、クロラントラニリプロール、ホウ酸、ホウ砂、イミダクロプリド、クロチアニジン、ジノテフランおよびアセタミプリド、フェンピロキシメートおよびトルフェンピラドおよびスピノサドの群より選択される少なくとも1つの駆除剤を含有し得る。特にピレスロイドは、本開示の目的に好適な駆除剤である。たとえばデルタメトリンC22H19Br2NO3およびベータ-シフルトリンC22H18Cl2FNO3などのピレスロイドは、好適な駆除剤である。デルタメトリン、S-シアノ3-フェノキシフェニルメチル1R,3R-3-2,2-ジブロモエテニル-2,2-ジメチルシクロプロパンカルボキシラートは、以下の式Iを有する。ベータ-シフルトリン、シアノ4-フルオロ-3-フェノキシフェニルメチル3-2,2-ジクロロエテニル-2,2-ジメチルシクロプロパンカルボキシラートは、以下の構造式IIを有する。上述の駆除剤に加えて、組成物はさらなる駆除剤活性物質、たとえばアラニカルブ、アルジカルブ、アルドキシカルブ、アリキシカルブ、アミノカルブ、ベンジオカルブ、ベンフラカルブ、ブフェンカルブ、ブタカルブ、ブトカルボキシム、ブトキシカルボキシム、カルボフラン、カルボスルファン、クロエトカルブ、ジメチラン、エチオフェンカルブ、フェノブカルブ、フェノチオカルブ、ホルメタネート、フラチオカルブ、イソプロカルブ、メタム-ナトリウム、メチオカルブ、メソミル、メトルカルブ、オキサミル、ピリミカルブ、プロメカルブ、プロポクスル、チオジカルブ、チオファノックス、トリメタカルブ、XMC、キシリルカルブ、トリアザメート、アセフェート、アザメチホス、アジンホス-メチル、-エチル、ブロモホス-エチル、ブロムフェンビンホス-メチル、ブタチオホス、カズサホス、カルボフェノチオン、クロルエトキシホス、クロルフェンビンホス、クロルメホス、クロルピリホス-メチル/-エチル、クマホス、シアノフェンホス、シアノホス、クロルフェンビンホス、ジメトン-S-メチル、ジメトン-S-メチルスルホン、ジアリホス、ダイアジノン、ジクロフェンチオン、ジクロルボス/DDVP、ジクロトホス、ジメトエート、ジメチルビンホス、ジオキサベンゾホス、ダイスルホトン、EPN、エチオン、エトプロホス、エトリムホス、ファムフール、フェナミホス、フェニトロチオン、フェンスルホチオン、フェンチオン、フルピラゾホス、ホノホス、ホルモチオン、ホスメチラン、ホスチアゼート、ヘプテノホス、ヨードフェンホス、イプロベンホス、イサゾホス、イソフェンホス、o-サリチル酸イソプロピル、イソキサチオン、マラチオン、メカルバム、メタクリホス、メタミドホス、メチダチオン、メビンホス、モノクロトホス、ナレド、オメトエート、オキシジメトン-メチル、パラチオン-メチル/-エチル、フェントエート、ホレート、ホサロン、ホスメット、ホスファミドン、ホスホカルブ、ホキシム、ピリミホス-メチル/-エチル、プロフェノホス、プロパホス、プロペタムホス、プロチオホス、プロトエート、ピラクロホス、ピリダフェンチオン、ピリダチオンpyridathion、キナルホス、セブホスsebufos、スルホテップ、スルプロホス、テブピリムホス、テメホス、テルブホス、テトラクロルビンホス、チオメトン、トリアゾホス、トリクロルホン、バミドチオン、DDT、ニテンピラム、ニチアジン、チアクロプリド、チアメトキサム、ニコチン、ベンスルタップ、カルタップ、スピノサド、カンフェクロル、クロルダン、エンドスルファン、ガンマ-HCH、HCH、ヘプタクロル、リンダン、メトキシクロル、アセトプロール、エチプロール、ピラフルプロール、ピリプロール、バニリプロール、アベルメクチン、エマメクチン、エマメクチン安息香酸塩、イベルメクチン、ミルベマイシン、ジオフェノラン、エポフェノナン、フェノキシカルブ、ハイドロプレン、キノプレン、メトプレン、ピリプロキシフェン、トリプレン、クロマフェノジド、ハロフェノジド、メトキシフェノジド、テブフェノジド、ビストリフルロン、クロルフルアズロンchlofluazuron、ジフルベンズロン、フルアズロン、フルシクロクスロン、フルフェノクスロン、ヘキサフルムロン、ルフェヌロン、ノバルロン、ノビフルムロン、ペンフルロン、テフルベンズロン、トリフルムロン、ブプロフェジン、シロマジン、ジアフェンチウロン、アゾシクロチン、シヘキサチン、フェンブタスズオキシド、クロルフェナピル、ビナパクリル、ジノブトン、ジノカップ、DNOC、フェナザキン、フェンピロキシメート、ピリミジフェン、ピリダベン、テブフェンピラド、トルフェンピラド、ヒドラメチルノン、ジコホル、ロテノン、アセキノシル、フルアクリピリム、バシルスツリンギエンシスBacillusthuringiensis株、スピロジクロフェン、スピロメシフェン、スピロテトラマト、3-2,5-ジメチルフェニル-8-メトキシ-2-オキソ-1-アザスピロ[4.5]デカ-3-エン-4-イルエチルカルボネート炭酸,3-2,5-ジメチルフェニル-8-メトキシ-2-オキソ-1-アザスピロ[4.5]デカ-3-エン-4-イルエチルエステルとしても公知、CAS登録番号382608-10-8、フロニカミド、アミトラズ、プロパルギット、シュウ酸水素チオシクラム、チオスルタップ-ナトリウム、アザジラクチン、バシルス属Bacillusspec.、ベアウベリア属Beauveriaspec.、コドレモンcodlemone、メタリジウム属Metarrhiziumspec.、パエシロマイセス属Paecilomycesspec.、ツリンギエンシン、ベルチシリウム属Verticilliumspec.、リン化アルミニウムaluminiumphosphid、臭化メチル、フッ化スルフリル、氷晶石、フロニカミド、ピメトロジン、クロフェンテジン、エトキサゾール、ヘキシチアゾクス、アミドフルメト、ベンクロチアズ、ベンゾキシメート、ビフェナゼート、ブロモプロピレート、ブプロフェジン、キノメチオネート、クロルジメホルム、クロロベンジレート、クロロピクリン、クロチアゾベンclothiazoben、シクロプレン、シフルメトフェン、ジシクラニル、フェノキサクリム、フェントリファニル、フルベンジミン、フルフェネリム、フルテンジンflutenzin、ゴシップルア、ヒドラメチルノン、ジャポニルア、メトキサジアゾン、石油、ピペロニルブトキシド、オレイン酸カリウム、ピリダリル、スルフルラミド、テトラジホン、テトラスル、トリアラセンおよびベルブチンを含有し得る。本発明による組成物は、たとえばベータ-シフルトリンおよびイミダクロプリドの組合せなどの1を超える活性物質を含有し得る。たとえばスプレー乾燥、スプレー固化または流動床工程たとえば、その開示全体は参照により本明細書に組み入れられている、欧州特許第1324661号明細書に記載されているようなによって得られた、活性物質粒子または活性物質含有粒子および/もしくは顆粒を使用することも可能である。これらの粒子は通常、たとえば5μmを超える平均粒径d50レーザ回折により水相中への分散後に決定を持つ、粗い微粒子である。ポリマー分散液本発明の組成物は、水性ポリマー分散液も含有する。活性物質の環境劣化および/または洗い流しを低減することができるいずれのポリマー分散液も使用され得る。特に好適なポリマーおよびポリマー分散液は、米国仮特許出願第61/172,265号明細書およびPCT出願第2009/141109号パンフレットに詳細に記載されており、開示全体は、ポリマーおよびポリマー分散液に関連する部分を含めて、参照により本明細書に組み入れられている。分散液は、水性アニオン性、カチオン性または両性ポリマー分散液であり、水、少なくとも1つのポリマーおよび分散剤を包含し得る。好適なポリマー分散液は堅牢であり、安定しており、活性物質と適合性である。加えて、ポリマー分散液は低毒性を有し、装置の易洗浄性を生じ得る。好適なポリマー分散液としては、脱塩水中の固体含有量に基づいて約0.025重量の濃度で1cmセル内で535nmにて、約2.0未満の、たとえば約1.0未満または約0.1未満の吸収を有する微粒子ポリマー分散液が挙げられ得る。このようなポリマー分散液としては、乾燥後に約0°Cから約120°Cの、たとえば約25°Cから約90°Cの、約40°Cから約80°Cの、または約45°Cから55°Cのガラス転移温度を有するポリマー分散液が挙げられ得る。ポリマーのガラス転移温度は以下のように決定される。DSCパン中で乾燥させたポリマー分散液室温および相対湿度0にて24時間乾燥を、内部クーラーを装備したパーキンエルマーDSC-7示差走査熱量計を使用して、3回の加熱/冷却サイクル-100°Cから150°C、加熱速度20K/分、冷却速度320K/分、ガス流量30mL/分にて窒素フラッシングにわたって測定した。ガラス転移温度は、ガラス転移のレベルが半分のときに評価した。MFTは、DINISO2115で規定されたサーモステアThermostair登録商標温度勾配試験装置コースフェルトメステクニックGmbHを用いて測定され得る。ポリマー分散液の電解質に対する安定性を判定するために、吸収測定は水およびCaCl2分散液50mMによる希釈後に上記のように並行して行われ得る。測定は、希釈液調製の24時間後に行った。2つの吸収値の水のCaCl22溶液に対する相対差は、電解質に対する安定性の指標である。電解質に対して優れた安定性を持つポリマー分散液は、約20以下の、たとえば約5以下の、または約3以下の相対吸収差を有する。好ましいポリマー分散液としては、スチレン、置換スチレン、アクリロニトリル、メタクリロニトリル、アクリル酸エステルおよびメタアクリルアミドより選択される1つ以上の化合物を含有するモノマー混合物の重合によって得られるポリマー分散液が挙げられる。例示的な置換スチレンとしては、α-メチルスチレン、ビニルトルエンまたはこれらの混合物が挙げられる。例示的なアクリル酸エステルとしては、メチルアクリレート、メチルメタクリレート、エチルアクリレート、エチルメタクリレート、プロピルアクリレート、プロピルアクリレート、プロピルメタクリレート、n-ブチルアクリレート、イソ-ブチルアクリレート、tert-ブチルアクリレート、n-ブチルメタクリレート、イソ-ブチルメタクリレート、tert-ブチルメタクリレート、ヘキシルアクリレート、ヘキシルメタクリレート、エチルアクリレートヘキシル、ステアリルアクリレートおよびステアリルメタクリレートならびにその混合物が挙げられる。特に、異性体ブチルアクリレートの混合物が用いられ得る。ポリマー分散液は、置換されていてもよいスチレンおよびC1-C4-アルキルメタアクリル酸エステルを含有するモノマー混合物の重合によって得られるポリマー分散液を包含し得る。いずれの好適な重合工程を使用してもポリマー分散液が形成され得る。たとえば好適なカチオン性水性ポリマー分散液は、1乳化剤すなわち第2の水性ポリマー分散液が存在していてもよい状況および/または2親水コロイドが存在していてもよい状況でのモノマー混合物の重合によって得られ得る。モノマー混合物:実施形態において、モノマー混合物は:a約20から約60重量の少なくとも1つの置換されていてもよいスチレン、b約40から約80重量の少なくとも1つのC1-C18-メタアクリル酸エステルおよびc約0から約20重量の、たとえば約1から約10重量の、aおよびb以外の少なくとも1つの非イオン性エチレン系不飽和モノマーabcの合計は100重量であるを含み得る、から本質的に成り得る、またはから成り得る。群aの好適なモノマーとしては、スチレンおよび/または置換スチレン、たとえばα-メチルスチレンまたはビニルトルエンが挙げられる。非置換スチレンを用いることはとりわけ好ましい。群bの好適なモノマーとしては、少なくとも1つのC1-C18-メタアクリル酸エステルが挙げられる。メタクリレート、メチルメタクリレート、エチルアクリレート、エチルメタクリレート、プロピルアクリレート、プロピルメタクリレート、n-、イソ-およびtert-ブチルアクリレート、n-、イソ-およびtert-ブチルメタクリレート、ヘキシルアクリレート、ヘキシルメタクリレート、エチルアクリレートヘキシル、ステアリルアクリレートおよびステアリルメタクリレートを用いることが好ましい。n-ブチルアクリレートまたは約10から約90重量のn-ブチルアクリレートを含有する二元混合物を用いることがとりわけ好ましい。n-ブチルアクリレートおよびtert-ブチルアクリレートの混合物を用いることがとりわけ非常に好ましい。群cの好適なモノマーとしては、aおよびb以外の、少なくとも1つの非イオン性エチレン系不飽和モノマーが挙げられる。ニトリル、たとえばアクリロニトリルまたはメタクリロニトリル、アミド、たとえばアクリルアミド、メタクリルアミドまたはN-メチロールアクリルアミド、ビニル化合物、たとえばビニルアセテートまたはビニルプロピオネート、ジエン、たとえばブタジエンまたはイソプレン、およびアクリル酸またはメタクリル酸と少なくとも1つのエチレンオキシド単位とのエステル、たとえばヒドロキシエチルメタクリレートまたはジエチレングリコールモノメタクリレートを用いることが好ましい。好ましいポリマーは、約40から約60重量のスチレン、約20から約30重量のn-ブチルアクリレートおよび約20から約30重量t-ブチルアクリレートのターポリマーである。乳化剤との重合:乳化剤は、好ましくは飽和C1-C6-カルボン酸中での、d約15から約35重量の、たとえば約20から約30重量の少なくとも1つの、第3級アミノ基を含有するメタアクリル酸エステルおよび/またはメタアクリルアミド、e約65から約85重量の、たとえば約70から約80重量の少なくとも1つの置換されていてもよいスチレンならびにf約0から約20重量の、たとえば約0から約10重量または約1から約7重量の、dおよびe以外の非イオン性またはカチオン性エチレン系不飽和モノマーdefの合計は100重量であるを含み得る、から本質的に成り得る、またはから成り得るモノマー混合物の溶液重合によって得られ得る。カチオン性ポリマー分散液は、乳化剤の存在下でのモノマー混合物aからcの乳化重合によって調製され得る。乳化剤は次に、飽和C1-C6カルボン酸中で行うことができ、適切な場合には、中間単離および/またはワークアップ後に水で処理される、モノマー混合物dからfの溶液重合によって調製される。乳化剤を調製するために、群dのモノマーとして、式IIIのメタアクリル酸エステルまたはメタアクリルアミドを用いることが好ましく、式中、R1はHまたはメチルを表し、R2は直鎖C1-C4-アルキレンラジカルを表し、R3およびR4は同じでありまたは異なり、C1-C4-アルキルを表し、ならびにXはOまたはNHを表す。特に用いられる群dのモノマーとしては、式III式中、R3およびR4は、同じであり、メチルまたはエチルを表す。に相当する化合物が挙げられる。とりわけ好ましい群dのモノマーは、式III式中、XはNHを表し、R3およびR4は、同じであり、メチルまたはエチルを表す。の化合物である。また好ましくは用いられる群dのモノマーは、式III式中、R1はHまたはメチルを表し、R2はn-プロピルを表し、R3およびR4は、同じであり、メチルを表し、XはNHを表す。に相当するモノマーである。乳化剤を調製するために、置換されていてもよい少なくとも1つのスチレンが群eのモノマーとして用いられる。一連の置換スチレンより、α-メチルスチレンまたはビニルトルエンを用いることが好ましい。とりわけ好ましくは、非置換スチレンが用いられる。乳化剤を調製するために、用いられる群fのモノマーは、dおよびeとは異なる非イオン性またはカチオン性エチレン系不飽和モノマーである。ニトリル、たとえばアクリロニトリルまたはメタクリロニトリル、アミド、たとえばアクリルアミド、メタクリルアミドまたはN-メチロールアクリルアミド、ビニル化合物、たとえばビニルアセテートまたはビニルプロピオネート、1-18個のC原子を有するアルコールのアクリル酸エステルもしくはメタクリル酸エステル、たとえばメチルアクリレート、メチルメタクリレート、エチルアクリレート、エチルメタクリレート、プロピルアクリレート、プロピルメタクリレート、n-、イソ-およびtert-ブチルアクリレート、n-、イソ-およびtert-ブチルメタクリレート、ヘキシルアクリレート、ヘキシルメタクリレート、エチルアクリレートヘキシル、ステアリルアクリレートならびにステアリルメタクリレートまたは少なくとも1つのエチレンオキシド単位との反応によって調製されているアクリル酸もしくはメタクリル酸のエステル、たとえばヒドロキシエチルメタクリレートまたはジエチレングリコールモノメタクリレートを用いることが好ましい。特に群fのカチオン性モノマーとして、ビニルピリジン、またはたとえば式IIIの化合物を通例の4級化試薬、たとえばメチルクロリド、ベンジルクロリド、ジメチルサルフェートまたはエピクロロヒドリンと反応させることによって得られ得る式IIIから誘導された4級化アンモニウム塩、たとえば2-アクリロイルオキシエチルトリメチルアンモニウムクロリド、2-メタクリロイルオキシエチルトリメチルアンモニウムクロリド、3-アクリルアミド-プロピルトリメチルアンモニウムクロリドまたは3-メチル-アクリルアミドプロピルトリメチルアンモニウムクロリドを用いることが好ましい。乳化剤を調製するために行われ得る溶液重合は、溶媒の存在下でフリーラジカル重合として行われ得る。好適な溶媒としては、たとえば,飽和C1-C6-カルボン酸、たとえば飽和C1-C6-モノカルボン酸および飽和C1-C6-ジカルボン酸が挙げられ得る。用いられる飽和C1-C6-カルボン酸は、さらなる置換基、たとえばヒドロキシル基に結合していてもよい。溶液重合は好ましくは、ギ酸、酢酸、プロピオン酸、酪酸、イソ酪酸、吉草酸、イソ吉草酸、カプロン酸、ヒドロキシプロピオン酸またはヒドロキシ酪酸中で行われる。多種多様の飽和C1-C6-カルボン酸の混合物も用いられ得る。ギ酸、酢酸、プロピオン酸、ヒドロキシプロピオン酸、とりわけ好ましくは酢酸中で溶液重合を行うことが好ましい。この状況において、用いられる飽和C1-C6-カルボン酸は好ましくは、溶媒の総量に基づいて約20重量以下の水、たとえば約10重量以下の水、または約1重量以下の水を含有する。他のカルボン酸と混合されていない、少なくとも約99の強度の酢酸中で溶液重合を行うことがとりわけ非常に好ましい。溶媒の量は、生じた乳化剤溶液の濃度が、用いたモノマーの量から計算して、約20から約70重量であるように選ばれる。溶液重合は、好ましくは重合調節剤の存在下で行われる。好適な重合調節剤は、主に硫黄化合物、たとえばチオグリコール酸またはメルカプタン、たとえばエチルメルカプタン、n-ブチルメルカプタン、tert-ブチルメルカプタン、n-ドデシルメルカプタンまたはtert-ドデシルメルカプタンである。メルカプタン、とりわけ好ましくはC8-C14-アルキルメルカプタンを用いることが好ましい。溶液重合は、フリーラジカル開始剤によって開始され得る。好ましくは用いられる溶液重合のためのフリーラジカル開始剤としては、ペルオキソまたはアゾ化合物、たとえば過酸化水素、ナトリウムペルオキソジサルフェート、カリウムペルオキソジサルフェートおよびアンモニウムペルオキソジサルフェート、過酸化ジ-tert-ブチル、過酸化ジベンゾイル、アゾビスイソブチロニトリル、2,2’-アゾビス2-メチルブチロニトリル、2,2’-アゾビス-2,4-ジメチル-バレロニトリルまたは2,2’-アゾビス2-アミジノプロパンジヒドロクロリドが挙げられる。アゾ化合物、とりわけ好ましくはニトリル、たとえばアゾビスイソブチロニトリル、2,2’-アゾビス2-メチルブチロニトリルまたは2,2’-アゾビス-2,4-ジメチル-バレロニトリルを用いることが好ましい。溶液重合を行う場合、フリーラジカル開始剤および重合調節剤の量は好ましくは、約5,000から約100,000g/molの、たとえば約15,000から約75,000の、または約25,000から約50,000の重量平均分子量を持つ乳化剤が得られるように選ばれる。分子量分布および重量平均分子量の決定は、当業者に公知の方法、たとえばゲル透過クロマトグラフィー、光散乱または超遠心分離によって行われ得る。溶液重合が終了した後、得られた乳化剤は中間単離によって単離するか、または水で直接処理するかのどちらかである。得られた乳化剤を水で直接処理すること、および撹拌することによって、乳化剤が部分的に溶解して、部分的に分散された形で存在する均質液相を調製することが好ましい。水添加後の液相中の乳化剤の濃度は、約2から約20重量、たとえば約5から約15重量である。この液相は、カチオン性水性ポリマー分散液を調製するための乳化重合を行うために直接用いられ得る。次に、カチオン性水性ポリマー分散液が上記のようなモノマー混合物の乳化剤との乳化重合によって調製される。親水コロイドとの重合:別の実施形態において、好適な水性ポリマー分散液は、グラフトポリマーを形成するための主鎖としての親水コロイドの存在下で、モノマー混合物の重合によって得られ得る。親水コロイドは、水に溶解または分散可能であり、膨潤可能であり、粘性溶液、ゲルまたは安定した系を生じる、巨大分子の親水性物質、たとえば寒天、カラギーナン、キサンタン、ゲラン、ガラクトマンナン、アラビアゴム、トラガカント、カラヤ、カードラン、ベータ-グルカン、アルギネート、マンナン、キトサン、セルロース、タンパク質、ゼラチン、ペクチン、デンプンおよびその修飾および/または分解たとえば加水分解および/または酸化形および合成水溶性ポリマーである。酸化デンプンは、デンプンを水性酸化剤、たとえば過酸化水素、次亜塩素酸ナトリウム、次亜塩素酸または過硫酸アンモニウムで処理することによって作製され得る。このような条件下で、酸化剤はデンプンと反応して、ポリマー鎖を切断し、末端基をアルデヒド基からカルボン酸基に酸化する。親水コロイドは、たとえば500から10,000の分子量Mnを持つ、たとえば分解デンプンであり得る。使用され得る例示的な分解デンプンは、PERFECTAMYL登録商標4692アヴェベより市販である。このようなグラフト水性ポリマー分散液はたとえば、親水コロイド、たとえばデンプンの存在下でのエチレン系不飽和モノマーのラジカル開始乳化共重合によって開始され得て、用いられるエチレン系不飽和モノマーは:a約30から約60重量の少なくとも1つの置換されていてもよいスチレン、b約60から約30重量の少なくとも1つのC1-C4-アルキルメタアクリレート、c約0から約10重量の、たとえば約1から約7重量の他のエチレン系不飽和共重合性モノマー;およびd約5から約40重量の、たとえば約5から約10重量のまたは約10から約30重量の分解デンプンabcdの合計は100である。を含み得る、から本質的に成り得る、またはから成り得る。ラジカル開始乳化重合に用いられるフリーラジカル開始剤は、グラフト活性水溶性酸化還元系であり得る。好適なおよび好ましいモノマーa、bおよびcとしては、カチオン性ポリマー分散液について上述した化合物が挙げられる。グラフトポリマー分散液は一般に、約100nm未満の、たとえば約50から約90nmの、または約30から約60nmの粒径を有する。実施形態において、粒子はポリマーコアをデンプンシェルと共に有する。デンプンシェルは、厚さが約2から約15nm、たとえば約3から約10nm、または約4から約6nmであり得る;およびコアは約40から約60nmであり得る。ポリマー分散液中のポリマーは、約50,000D以上の、たとえば約50,000Dの約100,000Dの分子量を有し得る。このうち、オリゴマー1000D未満の部分の関連する寄与はない。実施形態において、水性ポリマー分散液中のポリマーの濃度は、いずれの好適な量でも、ポリマー分散液の重量に基づいて、たとえば約10から約40重量、約15から約35重量、約15から約20重量または約20から約30重量でもよい。このポリマーのうち、ポリマー分散液の重量に基づく構成要素aの濃度は、約5から約20重量、たとえば約7から約15重量または約9から約12重量であり得る。ポリマー分散液の重量に基づく構成要素bの濃度は、約3から約20重量の、たとえば約8から約17重量または約10から約13重量であり得る。別の実施形態において、水性ポリマー分散液は、約5から約15重量の、たとえば約8から約12重量の量のスチレン;約1から約10重量、たとえば約3から約7重量の量のn-ブチルアクリレート;約1から約10重量、たとえば約3から約7重量の量のt-ブチルアクリレート;および約3から約10重量の、たとえば約5から約8重量の酸化デンプンを含む。実施形態で使用され得る例示的な市販のポリマー分散液は、POLYGRAPHIX登録商標ケミラケミカルズ,Inc.より市販を含む。たとえば20ポリマー水性ポリマー分散液の、23°Cの温度にて測定された粘度は、一般に約3から約30mPasである。20分散液の平均粒径は、約100nm未満、たとえば約5から約50nmである。平均粒径は、当業者に公知の方法、たとえばレーザ相関分光法、超遠心分離または比濁法によって決定され得る。分散剤:本発明によるポリマー分散液としては、非イオン性および/またはイオン性分散剤が挙げられ得る。例示的な非イオン性分散剤としては、ポリエチレンオキシド/ポリプロピレンオキシドブロックコポリマー、直鎖アルコールのポリエチレングリコールエーテル、脂肪酸とエチレンオキシドおよび/またはプロピレンオキシドとの反応生成物、さらにポリビニルアルコール、ポリビニルピロリドン、ポリビニルアルコールおよびポリビニルピロリドンの混合ポリマー、ならびにメタアクリル酸エステルのコポリマー、メタアクリル酸エステル、さらに、リン酸化されていてもよくおよび塩基によって中和されていてもよいアルキルエトキシレートおよびアルキルアリールエトキシレートたとえばソルビトールエトキシレートが挙げられる。例示的なイオン性分散剤としては、アニオン性分散剤、たとえば修飾ナトリウムリグノスルホネート、クラフトナトリウムリグノスルホネート、ナフタレン-ホルムアルデヒド縮合物、ポリアスパラギン酸、ポリアクリレート、ポリエチレンスルホネート、修飾デンプン、ゼラチン、ゼラチン誘導体またはアニオン性界面活性剤たとえば芳香族もしく脂肪族サルフェートおよびスルホネート、または硫酸化もしくはスルホン酸化芳香族もしくは脂肪族エトキシレートが挙げられる。微細分散活性物質粒子または活性物質含有担体粒子を使用する場合、アニオン性分散剤および/または非イオン性分散剤を使用することが好ましい。任意の添加剤上述の構成要素以外に、組成物は、増粘剤増粘活性化物質を含んでいてもよい、保存料、消泡剤の1つ以上、標的化された様式で混合物のpHを調整するような、または増粘剤を活性化するような量の1つ以上の酸または塩基および製剤の使用特性を最適化するためのさらなる構成要素を含有していてもよい。増粘剤:好適な増粘剤は、増粘剤として作用する合成および生物物質を含み、駆除組成物中でこの目的のために慣習的に用いられ得る。例示的な増粘剤としては、無機粒子、たとえばカーボネート、シリケートおよび酸化物、ならびにまた有機物質、たとえば尿素/ホルムアルデヒド縮合物;合成増粘剤、たとえばポリアクリレート増粘剤、たとえばCARBOPOL登録商標およびPEMULEN登録商標増粘剤ルーブリゾールより市販;生物増粘剤、たとえばキサンタンガム、たとえばKELZAN登録商標SCPケルコより市販、RHODICARET登録商標、およびRHODOPOL23登録商標どちらもローディアより市販;ならびに無機増粘剤、たとえば層状シリケート、たとえばカオリン、モンモリロナイトおよびラポナイトlaoponiteが挙げられる。他の例としては、ルチル、高分散シリカとして知られる二酸化ケイ素、シリカゲル、ならびにまた天然および合成シリケートおよびタルクが挙げられる。増粘剤は、いずれの好適な量でも、たとえば全駆除組成物に基づいて約0.01から約0.5重量、たとえば約0.07から約0.30重量または約0.25重量で存在し得る。保存料:好適な保存料としては、駆除組成物においてこの目的に用いられ得る物質が挙げられる。例示的な保存料としては、クエン酸1水和物、イソチアゾリノン、1,2-ベンズイソチアゾロン-3-オンが挙げられる。具体的な例としては、PREVENTOL登録商標ランクセスAGより市販およびPROXEL登録商標アーチUKバイオサイズより市販が挙げられる。保存料は、全駆除組成物に基づいて、たとえば約0.01から約0.4重量の、たとえば約0.1から約0.2重量の、または約0.15から約0.18重量のいずれの好適な量でも存在し得る。消泡剤:ポリマー分散液はほとんどまたは全く発泡挙動を呈さないことが多いが、好適消泡剤としては、駆除組成物においてこの目的で用いられ得る物質が挙げられる。例示的な消泡剤としては、ステアリン酸マグネシウムまたはシリコーンオイル、たとえばPHODORSILANTIFOAM416登録商標ローディアより市販が挙げられる。消泡剤は、たとえば全駆除組成物に基づいて約0.01から約0.3重量の、約0.1から約0.2重量の、または約0.15重量のいずれの好適な量でも存在し得る。加えてプロピレングリコールもポリマー懸濁液に添加され得る。組成物の調製本発明の駆除組成物は、いずれの好適な方法によっても調製され得る。このような方法において、駆除組成物の構成要素は、各場合で所望の比で相互に混合される。構成要素を混合する際に、ポリマー分散液が活性物質に添加され得るか、または活性物質がポリマー分散液に添加され得る。いくつかの実施形態において、増粘剤が最後に添加され得る。固体構成要素は、細砕状態たとえば<5μmで好都合に用いられる。しかし、主粒径がたとえば約5μm以下となるように、構成要素を混合した後に得た懸濁液を最初に粗粉砕して、次に微粉砕することも可能である。駆除組成物を形成する場合、混合温度はある範囲内で変更され得る。好適な温度は、約10°Cから約60°C、たとえば約15°Cから約40°Cであり得る。駆除剤製剤の調製に用いられる通例の混合および粉砕機器は、本発明による工程を行うのに好適である。濃縮製剤中には、組成物中の活性物質およびポリマーの量は、いずれの有効な量でも存在し得て、広い範囲で変化し得る。たとえば活性物質は、全駆除組成物に基づいて約0.01から約40重量のいずれの量でも、たとえば約0.1から約20重量、約1から約20重量または約2から約10重量で存在し得る。たとえば50.0g/lの活性物質濃縮物では、活性物質は約3から約7重量の、たとえば約4から約6重量または約5重量の量で存在し得る。このような濃縮製剤では、ポリマーは、全駆除組成物に基づいて約1から約50重量の、たとえば約2から約40重量の、約6から約20重量の、約10から約13重量の、または約11から約12重量のいずれの量でも存在し得る。この状況において、規定されたポリマーの量は、ポリマー固体含有量に基づく含有量を示す。頻繁には、これはポリマーが合成される、販売するために供給される、および本発明による組成物を調製するのに用いられる水性分散液の形である。濃縮製剤において、活性物質のポリマーに対する比は、約1:1から約1:4、たとえば約1:3または約1:2であり得る。これは活性物質のポリマーに対する比であるために、添加されるポリマー分散液の量は、ポリマー分散液中のポリマーの濃度によって変わる。たとえば活性物質のポリマーに対する所望の比が1:2である場合、POLYGRAPHIX登録商標がポリマー分散液として使用される場合、および組成物が6重量のデルタメトリンを包含する場合、ここで約50重量のPOLYGRAPHIX登録商標それ自体は240g/l濃縮物はポリマーが約12重量[0.24x50=0.12]存在するように添加される。別の例において、4.708重量のデルタメトリン濃縮物が所望である場合、同じ1:2の比を持つ所望の濃縮物を得るためには、39.234重量のPOLYGRAPHIX登録商標9.416重量ポリマーが必要である。活性成分の所望の濃度に応じて、水含有量および/または他の任意の成分が増減され得る。レディートゥーユーズ製剤ではならびに濃縮製剤が希釈される場合、活性物質の量は広い範囲で、全駆除組成物に基づいて、たとえば約0.001から約0.5重量または約0.01の約0.1重量で変化し得る。ポリマーの量は一般に、全駆除組成物に基づいて約0.002から約1重量の、たとえば約0.004から約0.8重量または約0.01から約0.4重量の量で存在する。濃縮製剤と同様に、規定された量は固体含有量に基づく量を示す。加えて、水性ポリマー分散液は駆除組成物に添加される耐候性添加剤として供給され得るか、または水と共にまたは水なしで他の駆除組成物に添加される粉末形で添加され得て、これによりいずれの好適な駆除組成物の耐候性も拡張される。加えてポリマー分散液は、耐候性を付与するために、すでに塗布された駆除組成物の上部を覆ってスプレーされ得る。組成物の塗布組成物がレディートゥーユーズ形である場合、希釈は必要ない。しかし濃縮組成物は、その所期の使途のために水で希釈され得る。この状況において、組成物は、活性物質含有量が所期の塗布率で活性物質の十分な活性を確保する程度まで希釈される。たとえば希釈は、上で規定したレディートゥーユーズ組成物に相当する組成物を生じ得る。レディートゥーユーズまたは希釈溶液は、いずれの慣習的な様式でも、たとえば手動または電気スプレー器を用いたスプレー塗布、はけ塗り、霧吹き、塗装などで塗布され得る。活性物質およびポリマー分散液は共に混合され、次に混合物として塗布され得るか、または別々に塗布され得る。たとえば活性物質が塗布され得て、続いてポリマー懸濁液が塗布される;ポリマー懸濁液が最初に塗布されて、続いて活性物質が塗布され、この上にポリマー懸濁液が2回目に塗布されてもよい;またはポリマー懸濁液および活性物質の混合物が塗布され得て、その前および/または後のどちらかにポリマー懸濁液が塗布され得る。スプレー塗布の状況において、活性物質は一般に約1から約1000mg/m2の、たとえば約1から約500mg/m2の、約5から約250mg/m2の、または約10から約250mg/m2の塗布率で塗布され得る。本発明による組成物は、ポリマーが約1.0mg/m2から約2000mg/m2の、たとえば約5.0mg/m2から約500mg/m2の、約5mg/m2から約200mg/m2の、または約10mg/m2から約200mg/m2の固体に基づく付着率で塗布されるような、表面に対する希釈率および塗布率で塗布され得る。本発明による組成物は、建築物内部または屋外などの害虫から保護する必要があるいずれの表面にも、たとえば壁紙、コンクリート、下塗り、切石、木材処理済みおよび未処理、セラミック施釉および無釉、わらまたは屋根ぶき材料、れんが未処理、石灰塗料塗布、塗装、粘土鉱物たとえばテラコッタ、チョーク、石灰、石膏、セメント含有およびローム質表面に塗布され得る。特に組成物は、天然または人工発生源からの水、たとえば雨、雪、洪水、スプリンクラーシステム、灌漑などに曝露され得る屋外表面に塗布され得る。塗布後の組成物は、水に曝露されている場合でも、表面に対して予想外に高い粘着性を有する。組成物は水性であるため、この所望の特性はなおさらに驚くべきである。また組成物の効力は、ポリマー分散液を包含しない駆除組成物の効力を超えて改善されている。多様な表面への組成物の粘着性または定着は、ある期間にわたってある量の水に曝露されたときの洗い流しパーセントによって定量され得る。洗い流しパーセントは、処理表面が制御された量の水、たとえば人工雨に曝露された場合に洗い流される活性物質の量である。洗い流しパーセントは、表面材料によって変化する。たとえば多孔性、表面テクスチャおよび/または微細構造は洗い流しパーセントに寄与し得る。たとえば平滑表面すなわち施釉セラミックタイルに塗布される場合、組成物は約1インチ/時以下の降雨に1時間曝露されたときに、約50以下の、たとえば約45から約5の、約30から約12の、約25から約12の、約25から約16の、または約16から約12の洗い流しパーセントを有し得る。より粗い表面すなわちコンクリート、れんがなどに塗布される場合、組成物は約1インチ/時以下の降雨に1時間曝露されたときに、約25以下の、たとえば約25から約2の、約24から約4の、約14から約5の、約14から約6の、または約6の約4の洗い流しパーセントを有し得る。粘着性または定着は、活性物質およびポリマー分散液を包含する本発明による組成物を、ポリマー分散液を包含しないが、同じ活性成分濃度を有するその残量は水で構成されている比較可能な組成物と比較することによっても定量され得る。本発明の組成物のそのような比較可能な組成物によって生じた洗い流し量のの低下は、少なくとも約10の、たとえば約10から約90の、たとえば約25から約80の、約60から約75のまたは約62から約72の低下であった。以下の実施例は例示に過ぎず、決して開示を制限するものではない。実施例1:ポリマー分散液の調製撹拌器、還流冷却器および加熱ジャケットを装備したフラスコ内で、酸化分解したジャガイモデンプン124.5gを窒素下で脱イオン水985gに分散させて、加温することによって溶解させた。続いて、1強度の硫酸鉄II溶液42.7gおよび3強度の過酸化水素溶液116gを添加して、混合物を86°Cにて15分撹拌した。15分後、以下の2つの計量溶液を同時に、しかし別々に、一定の注入速度にて90分以内に86°Cにて計り入れた:1スチレン、アクリル酸n-ブチルおよびアクリル酸tert-ブチルの混合物321g23強度の過酸化水素溶液93.7gすべての溶液を計り入れた後、撹拌を86°Cにて15分間継続して、次にt-ブチルヒドロペルオキシド2gを添加して、混合物を後反応させた。86°Cにてさらに60分後、混合物を室温まで冷却させて、10強度の4ナトリウム塩の形のEDTA溶液10gを添加して、10強度の水酸化ナトリウム溶液13gを用いてpHを6.5に調整した。混合物を100μmフィルタクロスに通して、24.0重量の固体含有率を持つ微細化分散液を得た。スチレン、アクリル酸n-ブチルおよびアクリル酸tert-ブチルの間の比は、所望のポリマー特性ガラス転移温度、最低膜形成温度に応じて変更することができる。好適な比は、上のプロトコルに従って実験的に決定することができる。実施例2:懸濁液Aの調製ポリマー分散液以下、PD-SACPと呼ぶを上の実施例1に従って調製した。5.88重量のデルタメトリンを49.04重量のPD-SACPと混合した。懸濁液の残量は、水および多様な不活性成分、たとえば保存料、増粘剤、消泡剤、懸濁液Aを形成する他の成分で構成されていた。下の表1を参照。実施例3:懸濁液Bの調製SUSPEND登録商標SCバイエルエンバイロメンタルサイエンスより市販の比較可能な懸濁液を懸濁液Bとして使用した。サスペンドSCは、4.75重量のデルタメトリンおよび95.25重量の水および不活性成分を包含する。下の表1を参照。実施例4:洗い流しパーセント試験-懸濁液Aと比較可能な懸濁液Bの比較。以下の試験は、懸濁液AとBとの間の降雨時定着の相違について試験を行うために設計された。A.希釈。懸濁液AおよびBは、0.05重量/重量溶液および、Suspend登録商標SCの最大ラベル率最大ラベル率は0.06および2.27mgA.I./フィート2に等しい1ガロン/1000フィート2よりやや高い、2.5mgA.I./フィート2で試験を行った。各懸濁液の詳細な希釈および塗布情報を表2下に示す:スプレー溶液は、水道水を用いて500mL暗褐色ガラス瓶中で調製した。スプレー器はプラスチック製ミストスプレー器であり、瓶とスプレー器への潜在的な吸収をなくすためにガラスインサートを備えていた。各スプレー溶液は塗布の直前に調製した。B.試験建築材料。試験では2種類の建築材料を使用した:施釉セラミックタイルおよびコンクリートスラブ:1施釉セラミックタイル:市販の12インチ×12インチ施釉セラミックフロアタイルをHomeDepot登録商標から購入したモデル番号:RGN22WT、SKU番号:177439;および2コンクリートスラブ:12インチ×12インチコンクリートスラブを、HomeDepot登録商標から購入したコンクリートミックスモデル番号:110180、SKU番号:169765を使用して、試験の2週間前に屋内で作製した。コンクリート表面は、建造物基礎の表面と同様に、比較的平滑であった。施釉セラミックタイルを試験材料として使用したのは、その平滑性、低い多孔性および不活性表面が最悪の場合の洗い流しに相当するはずだからである。タイルを高温の水道水で洗浄して表面の塵やいずれの潜在的な化学的残留物も除去することによって準備して、塗布前に24時間乾燥させた。コンクリートスラブを第2の試験材料として使用したのは、コンクリートが建造物の垂直壁の下部サイディングの下ならびに歩道および私道で広く使用されているためである。コンクリートスラブは、プラスチック容器内で水道水に3日間浸漬して、ブラシで洗浄して表面の塵やアルカリ性物質を除去することにより準備した。塗布の前にコンクリートスラブを3日間乾燥させた。C.降雨シミュレータ。降雨シミュレータは、FullJet登録商標ステンレス鋼スプレーノズルモデル番号:FL-10VSを用いて作製した。これは大型液滴全広角コーンノズルである。降雨強度は、入口レギュレータによって圧力を制御することによって制御した。壁としてプラスチックファイルを有する3フィート×3フィートの木枠の上面中央にノズルを配置した。ノズルは試験材料の中心の約6フィート上であった。この試験で使用した目標の降雨強度は1インチ/時であり、試験期間は1時間であった。この強度は、ピレスロイドを用いた初期の洗い流し試験を含めて、流出および洗い流し試験で広く使用されてきた。Harbourtetal.,Washoff/RunoffOfCypermethrinResiduesFromSlabsOfExternalBuildingMaterialSurfacesUsingSimulatedRunoff,WaterborneEnvironmentalReportNumber794.102009を参照。米国の多くの場所で、この強度以上の複数の嵐が毎年予想され得る。この製品の主要な使用区域であるカリフォルニアでは、この降雨強度は、10年1時間降雨頻度に近かった。U.S.DepartmentofCommerce,TechnicalPaperNo.40,RainfallFrequencyAtlasoftheUnitedStatesforDurationsfrom30Minutesto24HoursandReturnPeriodsfrom1to100years,Washington,DCMay1961を参照。降雨は、試験材料の表面を通じた降雨を1時間収集することによって校正した。D.スプレー溶液の塗布。試験用タイルまたはスラブの端は、洗い流しの間に試験材料スタンドに接着されるため、0.5インチ幅の紙テープを貼り付けた。個々の試験材料を塗布前に秤に載せ、スプレー溶液を表面に均一にスプレーして、スプレー溶液の密度を1g/mLと仮定して、塗布量を秤から読み取った。塗布後に、試験タイルまたはスラブを洗い流し前に24時間乾燥させた。各タイプの試験建築材料について、各製剤の試料が3つずつあった。E.洗い流し試験。個々のタイルまたはスラブをステンレス鋼スタンドに置いて、端に沿ってシリコーンシーラントで封止した。約1時間後に、スタンドを封止試験材料と共に降雨シミュレータの中央に移動させた。試験表面は、垂線に対して30度または地面に対して60度であった。次に上記の降雨強度を用いて、洗い流しのシミュレーションを行った。洗い流し水を2.5L褐色ガラス広口瓶に収集した。30度の角度を選び、雨水がスラブ表面を流れて洗い流しを最大限にすることを確認した。風速に応じて角度は0から90度まで変化することがあるので、30度の角度は任意選択である。しかしこの角度は、初期のピレスロイド洗い流し試験と一致しているHarbourtetal.,2009を参照。F.分析手順。試料をアプライドバイオサイエンスサイエックス4000LC/MS/MSシステムと連結された島津HPLCポンプで分析した。方法は、0.0001ppbから1ppbのデルタメトリンで良好な直線性を示した。フェノキシ13C6-デルタメトリンを内部標準として使用した。G.試料の種類および調製。品質管理試料-アセトニトリルACNスパイク:スパイク溶液の濃度および試験材料にスプレーされた量を検証するために、同様の量のスプレー溶液を、3つの試験材料試料にそれぞれ塗布する前後に、アセトニトリル250mLを含有する500mL褐色瓶にもスプレーした。HPLC-MS/MS分析の前に1:1ACN/水試料となるように、わずかな一定分量のACNスパイクを同じ体積の純水で希釈した。品質管理試料-水スパイク:抽出効率および貯蔵安定性を試験するために、同様の量のスプレー溶液を水道水1000mLを含有する2.5L褐色ガラス広口瓶にもスプレーした。ギ酸を使用して、水試料のpHを4.0未満に調整した。同量のACNを広口瓶に添加して、広口瓶を振とう器上で30分振とうすると、HPLC-MS/MS分析前に1:1ACN/水試料が得られた。テープ試料:塗布中の試験材料の端のテープを塗布後にアセトニトリル100mLに浸漬して、塗布中にテープにスプレーされた量を定量した。HPLC-MS/MS分析の前に1:1ACN/水試料が産生されるように、わずかな一定分量のACNスパイクを同じ体積の純水で希釈した。洗い流し試料:各試験の直後に、洗い流し試料のpHをギ酸によって4.0以下に調整した。洗い流し試料の体積を試験前後の試料広口瓶重量によって、洗い流し水の密度を1と仮定して計算した。同量のACNを広口瓶に添加して、広口瓶を振とう器上で30分振とうすると、HPLC-MS/MS分析前に1:1ACN/水試料が得られた。H.結果および考察。品質管理試料の回収:以下の表は、タイルおよびコンクリートスラブ試験中の品質管理スパイクからの回収を示す。デルタメトリンの2つ製剤では、ACNスパイクからの回収は82.3から105の範囲におよび、水スパイクからの回収は74.8から112に及んだ表3を参照。これらの回収により、この試験の試験および分析手順が検証された。試験表面への降雨定着の改善:1インチ降雨シミュレーションを用いた1時間試験中のタイルからのサスペンドSC50中のデルタメトリンの洗い流しパーセンテージは47.7であり、本発明による懸濁液Aでは17.8に低下した表4。コンクリートスラブの洗い流しパーセンテージは、施釉セラミックタイルより低かった。サスペンドSC50の洗い流しパーセンテージは29.6であり、デルタメトリンSC62.5では8.4に低下した表5。t検定の手順および結果:t検定統計手順不等分散を仮定する2標本を使用して、洗い流しパーセンテージの平均を懸濁液Bと懸濁液Aとで比較した。評価されている帰無仮説は、塗布質量の平均洗い流しパーセントは両方の製剤タイプで等しいということであり、代わりの仮説は、製剤タイプによる塗布質量の平均洗い流しパーセントの間の統計的有意差があることを示している。手順はアルファレベル0.05または95信頼区間で完了させた。検定による結果は、両側p0.05値がタイルおよびコンクリートスラブそれぞれについて0.0137t=4.303および0.0088t=2.776であることを示し、このためタイルおよびコンクリートスラブ双方に対して製剤懸濁液Bと懸濁液Aとの間の有意差が指摘している表5。このため、タイルに塗布された懸濁液B中のデルタメトリンは約47.7が洗い流されたが、懸濁液A中では17.8が洗い流された。おそらくその表面微細構造のために、コンクリートスラブ上の洗い流しの量は少なく、特に懸濁液B中では約29.6のデルタメトリンがコンクリートスラブから洗い流されたのに対して、懸濁液A中では8.4が洗い流された。これらの結果がとりわけ驚くべきであるのは、懸濁液の濃縮型の生成物が洗い流しを受けることが多いためである。上で開示した多様な組合せならびに他の特徴および機能、またはその代替は、多くの他の異なるシステムまたは用途に望ましくは組合わされ得ることが認識されるであろう。また、この中の現在予見または予想できない多様な代替、修正、変形または改良は、続いて当業者によって行われ得て、また以下の請求項に包含されるものとする。"